(57)【特許請求の範囲】
【請求項１】
（ａ）ポリプロピレンセグメントとエチレン・プロピレン共重合体セグメントとからなるエチレン−プロピレンブロック共重合体であって、２３０℃、２．１６ｋｇ荷重におけるメルトフローレートが２〜８０ｇ／１０分、且つ全エチレン含有量が０．５〜１２重量％、エチレン−プロピレンブロック共重合体中に占めるエチレン・プロピレン共重合体セグメント量が１〜３０重量％であるエチレン−プロピレンブロック共重合体６０〜９９重量部と、（ｂ）２３０℃、２．１６ｋｇ荷重におけるメルトフローレートが２〜１２０ｇ／１０分、密度が０．８６０〜０．９４０ｇ／ｃｍ３であるポリエチレン１〜４０重量部とからなる重合体混合物１００重量部に対して、（ｃ）１，３：２，４−ジ（ｐ−メチルベンジリデン）ソルビトールを実質的に含有せずに、下記化学構造式（８）で示される造核剤（Ａ）が０．０１重量部以上、０．６重量部未満配合されていることを特徴とする医療用プロピレン系樹脂組成物。
【化８】
0005240829.tif 000020
【請求項２】
重合体混合物１００重量部に対し、さらに、下記一般式（２）で示される造核剤（Ｂ）が０．００５〜０．３重量部、下記一般式（３）で示される造核剤（Ｃ）が０．００５〜０．１５重量部、下記一般式（４）で示される造核剤（Ｄ）が０．００５〜０．１５重量部および下記一般式（５）で示される造核剤（Ｅ）が０．００５重量部以上で０．３重量部未満の範囲で成る少なくとも１種の造核剤が配合されていることを特徴とする請求項１に記載の医療用プロピレン系樹脂組成物。
【化２】
0005240829.tif 000021
［式中、Ｒ１は、直接結合、硫黄又は炭素数１〜９のアルキレン基又はアルキリデン基であり、Ｒ２及びＲ３は、同一又は異なって、それぞれ水素原子又は炭素数１〜８のアルキル基であり、ＭはＮａであり、ｎはＭの価数である。］
【化３】
0005240829.tif 000022
［式中、Ｒ１は、水素原子又は炭素数１〜４のアルキル基を示し、Ｒ２及びＲ３は、同一又は異なって、それぞれ水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。］
【化４】
0005240829.tif 000023
［式中、Ｍ１およびＭ２は、同一または異なって、カルシウム、ストロンチウム、リチウムおよび一塩基性アルミニウムから選択される少なくとも１種の金属カチオンであり、Ｒ１、Ｒ２、Ｒ３、Ｒ４、Ｒ５、Ｒ６、Ｒ７、Ｒ８、Ｒ９およびＲ１０は、同一または異なって、水素、Ｃ１−Ｃ９アルキル（ここで、いずれか２つのビシナル（隣接炭素に結合）またはジェミナル（同一炭素に結合）アルキル基は、一緒になって６個までの炭素原子を有する炭化水素環を形成してもよい）、ヒドロキシ、Ｃ１−Ｃ９アルコキシ、Ｃ１−Ｃ９アルキレンオキシ、アミンおよびＣ１−Ｃ９アルキルアミン、ハロゲン（フッ素、塩素、臭素および沃素）並びにフェニルからなる群からそれぞれ選択される。］
Ｒ１（ＣＯＮＨＲ２）ａ      …（５）
［式中、Ｒ１は、炭素数２〜３０の飽和若しくは不飽和の脂肪族ポリカルボン酸残基、炭素数４〜２８の飽和若しくは不飽和の脂環族ポリカルボン酸残基、又は炭素数６〜１８の芳香族ポリカルボン酸残基を表わす。Ｒ２は、炭素数１〜１８のアルキル基、炭素数２〜１８のアルケニル基、又は炭素数３〜４６のシクロアルキル基若しくはシクロアルケニル基を表わす。ａは、２〜６の整数を表す。］
【請求項３】
ポリエチレンは、密度が０．８６０〜０．９１５ｇ／ｃｍ３であることを特徴とする請求項１又は２に記載の医療用プロピレン系樹脂組成物。
【請求項４】
ポリエチレンは、メタロセン触媒を用いて重合され、重量平均分子量（Ｍｗ）と数平均分子量（Ｍｎ）との比（Ｍｗ／Ｍｎ）が３．５未満であることを特徴とする請求項１〜３のいずれか１項に記載の医療用プロピレン系樹脂組成物。
【請求項５】
重合体混合物１００重量部に対し、滑剤が０．００１〜０．５重量部の範囲で配合されたものであることを特徴とする請求項１〜４のいずれか１項に記載の医療用プロピレン系樹脂組成物。
【請求項６】
請求項１〜５のいずれか１項に記載の医療用プロピレン系樹脂組成物を射出成形してなる成形品。
【請求項７】
請求項１〜５のいずれか１項に記載の医療用プロピレン系樹脂組成物を用いた医療用成形品。
【請求項８】
請求項７に記載の医療用成形品がキット製剤であることを特徴とするキット製剤。
【請求項９】
請求項８記載のキット製剤がプレフィルドシリンジであることを特徴とするプレフィルドシリンジ。
【発明の詳細な説明】
【技術分野】
【０００１】
本発明は、プロピレン系樹脂組成物およびその成形品に関し、さらに詳しくは剛性と耐衝撃性、耐熱性、透明性のバランスに優れ、且つ医療用途向け薬剤、薬液保存容器のうち、特に、第１５改正  日本薬局方  一般試験  ４５．プラスチック製医薬品容器試験法  １．ポリエチレン製又はポリプロピレン製水性注射剤容器の試験項目をすべて満足するプロピレン系樹脂組成物およびその成形品に関する。
【背景技術】
【０００２】
プロピレン系重合体は、その優れた安全衛生性や成形加工性、力学特性、ガスバリヤー性の特徴を生かし、各種の医療器具に使用されている。特に近年、高レベルの安全衛生性が求められる薬剤や薬液の保存容器として、アンプルやバイアルの代替容器用材としての活用が散見されるようになってきており、その用途向け材料開発が行われてきた（例えば、特許文献１参照。）。
これら保存容器向けの樹脂では、保存容器としての剛性、耐衝撃性、透明性や蒸気滅菌時の耐熱性、耐失透性、耐添加剤抽出性が求められ、水蒸気や酸素のガスバリヤー性が維持されることや、使用添加剤が保存薬剤、薬液に相互作用を及ぼさないことが必要であり、具体的には、第１５改正  日本薬局方  一般試験  ４５．プラスチック製医薬品容器試験法  １．ポリエチレン製又はポリプロピレン製水性注射剤容器の試験項目をすべて満足することが必須要件である。
【０００３】
プロピレン系重合体は、剛性や耐熱性、ガスバリヤー性の点ではプロピレン単独重合体が、透明性や耐衝撃性の点ではエチレン−プロピレンランダム共重合体が、耐熱性、耐衝撃性ではエチレン−プロピレンブロック共重合体が好適であり、状況に応じて適宜選択的に用いられているが、保存容器に用いる場合、プロピレン単独重合体では、耐衝撃性の点において、十分な性能を発揮させることが困難あり、エチレン−プロピレンランダム共重合体では、蒸気減滅菌時における耐熱性が十分ではなく、変形してしまう問題があり、エチレン−プロピレンブロック共重合体では、透明性の点において、十分な性能を発揮させることが困難であった。
したがって、保存容器として主となる性能の最適化を、造核剤や中和剤などを種々組み合わせた添加剤配合に頼らざるを得なかった。
【０００４】
しかしながら、例えば、ソルビトール系透明造核剤を用いた場合には、耐添加剤抽出性や局方試験を満足せず、これらの用途には不適であり、アルミ系や有機リン酸系合成造核剤を添加したものは、透明性の発現が十分でなかったり、また、添加量を増やすと、局方試験の強熱残分に満足すべき結果が得られなかった。
局方試験に合格する必要のある医療用途の例としては、薬液をあらかじめ充填してなるプレフィルドシリンジやキット製剤などが挙げられる。
この薬液をあらかじめ充填してなるキット製剤をポリプロピレンで製造する事を検討し始めたのは、１９８０年代半ば頃からで（例えば、特許文献２参照。）、近年、プロピレン系重合体と、特定の造核剤とからなる透明な注射筒又は透明な容器に薬剤液を充填してなる製剤（例えば、特許文献３参照。）に関する検討がなされている。
また、プレフィルドシリンジなどの製品は、輸送したり使用する時に、衝撃が加わり、製品が破損してしまう問題が従来から挙げられており、より耐衝撃性の高い材料が求められてきた。
しかしながら、高い透明性と耐衝撃性があり、局方試験に合格し、しかも、薬剤、薬液の保存容器として満足できる耐熱性や剛性、成形性などを有する成形品が得られていないのが現状であった。
【特許文献１】特開平１−１７８５４１号公報
【特許文献２】特開昭６２−１９４８６６号公報
【特許文献３】特開平５−２２２０７８号公報
【発明の開示】
【発明が解決しようとする課題】
【０００５】
本発明の目的は、上記問題点に鑑み、第１５改正  日本薬局方  一般試験  ４５．プラスチック製医薬品容器試験法  １．ポリエチレン製又はポリプロピレン製水性注射剤容器の試験項目の規格を満足し、かつ、優れた耐熱性、剛性、耐衝撃性、射出成形性、透明性、ガスバリヤー性を有するプロピレン系樹脂組成物およびその成形品を提供することにある。
【課題を解決するための手段】
【０００６】
本発明者らは、前記課題を解決すべく鋭意研究を重ねた結果、特定のエチレン−プロピレンブロック共重合体と特定のポリエチレンとを特定量配合した重合体混合物に対し、特定の造核剤を特定量用いたプロピレン系樹脂組成物が耐熱性、剛性、耐衝撃性、射出成形性、透明性、ガスバリヤー性に優れ、且つ日本薬局方の試験項目の規格を満足する樹脂組成物になり得ることを見出し、本発明を完成するに至った。
【０００７】
すなわち、本発明の第１の発明によれば、（ａ）ポリプロピレンセグメントとエチレン・プロピレン共重合体セグメントとからなるエチレン−プロピレンブロック共重合体であって、２３０℃、２．１６ｋｇ荷重におけるメルトフローレートが２〜８０ｇ／１０分、且つ全エチレン含有量が０．５〜１２重量％、エチレン−プロピレンブロック共重合体中に占めるエチレン・プロピレン共重合体セグメント量が１〜３０重量％であるエチレン−プロピレンブロック共重合体６０〜９９重量部と、（ｂ）２３０℃、２．１６ｋｇ荷重におけるメルトフローレートが２〜１２０ｇ／１０分、密度が０．８６０〜０．９４０ｇ／ｃｍ３であるポリエチレン１〜４０重量部とからなる重合体混合物１００重量部に対して、（ｃ）１，３：２，４−ジ（ｐ−メチルベンジリデン）ソルビトールを実質的に含有せずに、下記化学構造式（８）で示される造核剤（Ａ）が０．０１重量部以上、０．６重量部未満配合されていることを特徴とする医療用プロピレン系樹脂組成物が提供される。
【化８】
0005240829.tif 000002
【０００８】
また、本発明の第２の発明によれば、第１の発明において、プロピレン系重合体１００重量部に対し、下記一般式（２）で示される造核剤（Ｂ）が０．００５〜０．３重量部、下記一般式（３）で示される造核剤（Ｃ）が０．００５〜０．１５重量部、下記一般式（４）で示される造核剤（Ｄ）が０．００５〜０．１５重量部および下記一般式（５）で示される造核剤（Ｅ）が０．００５重量部以上で０．３重量部未満の範囲で成る少なくとも１種の造核剤が配合されていることを特徴とする医療用プロピレン系樹脂組成物が提供される。
【０００９】
【化２】
0005240829.tif 000003
［式中、Ｒ１は、直接結合、硫黄又は炭素数１〜９のアルキレン基又はアルキリデン基であり、Ｒ２及びＲ３は、同一又は異なって、それぞれ水素原子又は炭素数１〜８のアルキル基であり、ＭはＮａであり、ｎはＭの価数である。］
【００１０】
【化３】
0005240829.tif 000004
［式中、Ｒ１は、水素原子又は炭素数１〜４のアルキル基を示し、Ｒ２及びＲ３は、同一又は異なって、それぞれ水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。］
【００１１】
【化４】
0005240829.tif 000005
［式中、Ｍ１およびＭ２は、同一または異なって、カルシウム、ストロンチウム、リチウムおよび一塩基性アルミニウムから選択される少なくとも１種の金属カチオンであり、Ｒ１、Ｒ２、Ｒ３、Ｒ４、Ｒ５、Ｒ６、Ｒ７、Ｒ８、Ｒ９およびＲ１０は、同一または異なって、水素、Ｃ１−Ｃ９アルキル（ここで、いずれか２つのビシナル（隣接炭素に結合）またはジェミナル（同一炭素に結合）アルキル基は、一緒になって６個までの炭素原子を有する炭化水素環を形成してもよい）、ヒドロキシ、Ｃ１−Ｃ９アルコキシ、Ｃ１−Ｃ９アルキレンオキシ、アミンおよびＣ１−Ｃ９アルキルアミン、ハロゲン（フッ素、塩素、臭素および沃素）並びにフェニルからなる群からそれぞれ選択される。］
【００１２】
Ｒ１（ＣＯＮＨＲ２）ａ      …（５）
［式中、Ｒ１は、炭素数２〜３０の飽和若しくは不飽和の脂肪族ポリカルボン酸残基、炭素数４〜２８の飽和若しくは不飽和の脂環族ポリカルボン酸残基、又は炭素数６〜１８の芳香族ポリカルボン酸残基を表わす。Ｒ２は、炭素数１〜１８のアルキル基、炭素数２〜１８のアルケニル基、又は炭素数３〜４６のシクロアルキル基若しくはシクロアルケニル基を表わす。ａは、２〜６の整数を表す。］
【００１３】
また、本発明の第３の発明によれば、第１又は２の発明において、造核剤（Ａ）が下記化学構造式（８）で示される造核剤であり、一般式（５）で示される造核剤（Ｅ）が下記一般式（７）であることを特徴とする医療用プロピレン系樹脂組成物が提供される。
【００１４】
【化８】
0005240829.tif 000006
【００１５】
【化７】
0005240829.tif 000007
［式中、Ｒ１は、１，２，３−プロパントリカルボン酸又は１，２，３，４−ブタンテトラカルボン酸から全てのカルボンキシル基を除いて得られる残基を表す。３個又４個のＲ２は、互いに同一又は異なって、それぞれ水素原子又は炭素数１〜１０の直鎖状若しくは分岐鎖状のアルキル基を表す。ａは、３又は４の整数を表す。］
【００１６】
本発明の第４の発明によれば、第１〜３のいずれかの発明において、ポリエチレンは、密度が０．８６０〜０．９１５ｇ／ｃｍ３であることを特徴とする医療用プロピレン系樹脂組成物が提供される。
また、本発明の第５の発明によれば、第１〜４のいずれかの発明において、ポリエチレンは、メタロセン触媒を用いて重合され、重量平均分子量（Ｍｗ）と数平均分子量（Ｍｎ）との比（Ｍｗ／Ｍｎ）が３．５未満であることを特徴とする医療用プロピレン系樹脂組成物が提供される。
さらに、本発明の第６の発明によれば、第１〜５のいずれかの発明において、重合体混合物１００重量部に対し、さらに、滑剤が０．００１〜０．５重量部配合されていることを特徴とする医療用プロピレン系樹脂組成物が提供される。
【００１７】
本発明の第７の発明によれば、第１〜６のいずれかの発明に係る医療用プロピレン系樹脂組成物を射出成形してなる成形品が提供される。
また、本発明の第８の発明によれば、第７の発明において、医療用成形品であることを特徴とする射出成形品が提供される。
さらに、本発明の第９の発明によれば、第８の発明において、キット製剤であることを特徴とする成形品が提供される。
またさらに、本発明の第１０の発明によれば、第９の発明において、キット製剤がプレフィルドシリンジであることを特徴とする成形品が提供される。
【発明の効果】
【００１８】
本発明のプロピレン系樹脂組成物は、特定のエチレン−プロピレンブロック共重合体に特定のポリエチレンを配合したことにより、材料のモルフォロジーが変化し、耐衝撃性良好な重合体混合物となる上、更に、特定の造核剤を特定量配合して、剛性と透明性をバランス良く向上し、優れた耐熱性、ガスバリヤー性を保持する組成物であり、また、合格基準の厳しい第１５改正  日本薬局方  一般試験  ４５．プラスチック製医薬品容器試験法  １．ポリエチレン製又はポリプロピレン製水性注射剤容器の試験項目の規格を満足する。
【発明を実施するための最良の形態】
【００１９】
本発明のプロピレン系樹脂組成物は、（ａ）ポリプロピレンセグメントとエチレン・プロピレン共重合体セグメントとからなるエチレン−プロピレンブロック共重合体であって、２３０℃、２．１６ｋｇ荷重におけるメルトフローレートが２〜８０ｇ／１０分、ポリプロピレンセグメントの立体規則性が０．９６０以上、且つ全エチレン含有量が０．５〜１２重量％、エチレン−プロピレンブロック共重合体中に占めるエチレン・プロピレン共重合体セグメント量が１〜３０重量％であるエチレン−プロピレンブロック共重合体６０〜９９重量部と、（ｂ）２３０℃、２．１６ｋｇ荷重におけるメルトフローレートが２〜１２０ｇ／１０分、密度が０．８６０〜０．９４０ｇ／ｃｍ３であるポリエチレン１〜４０重量部とからなる重合体混合物１００重量部に対して、（ｃ）前記一般式（１）で示される造核剤（Ａ）が０．０１〜０．６重量部配合されていることを特徴とするものである。
以下、プロピレン系樹脂組成物を構成する成分、樹脂組成物の製造方法、成形品について、詳細に説明する。
【００２０】
［Ｉ］プロピレン系樹脂組成物の構成成分
１．エチレン−プロピレンブロック共重合体（ａ）
本発明のプロピレン系樹脂組成物に用いる（ａ）エチレン−プロピレンブロック共重合体（以下、ブロック共重合体（ａ）ということがある。）は、ポリプロピレンセグメント（以下、ホモ部ということがある。）とエチレン・プロピレン共重合体セグメントとから基本的に構成された重合体混合物であって、必要に応じて、さらに、ポリエチレンセグメントが共存していてもよい。ポリプロピレンセグメントは、結晶性であって、ブロック共重合体（ａ）に剛性等の機械強度の付与に寄与している。エチレン・プロピレン共重合体セグメントは、ゴム的な性質を有しており、ブロック共重合体（ａ）にゴム部分を形成し、耐衝撃性の付与に寄与している。
また、ブロック共重合体（ａ）中に占めるポリプロピレンセグメントは、７０〜９９重量％が好ましく、より好ましくは８６〜９８重量％であり、エチレン・プロピレン共重合体セグメントは、１〜３０重量％が好ましく、より好ましくは２〜１４重量％である。この範囲にあると、樹脂組成物の諸機械的な物性向上に適している。
【００２１】
ブロック共重合体（ａ）の２３０℃、２．１６ｋｇ荷重におけるメルトフローレート（ＭＦＲ）は、２〜８０ｇ／１０分、好ましくは５〜４０ｇ／１０分、さらに好ましくは１０〜３０ｇ／１０分である。この範囲にあると、樹脂組成物の剛性と耐衝撃性、成形温度に由来する高生産速度に適した樹脂組成物を与え、ＭＦＲが２ｇ／１０分未満では、成形が困難になり、一方、８０ｇ／１０分を超えると、良好な耐衝撃性が得られなくなる。
ここで、２３０℃におけるＭＦＲは、ＪＩＳ  Ｋ７２１０に準拠して２３０℃、２．１６ｋｇ荷重下で測定する値である。
【００２２】
また、ホモ部の立体規則性は、９０％以上が好ましく、９５％以上がさらに好ましい。立体規則性が９０％未満では、剛性および熱変形温度が低下しやすくなる傾向があり、成形時に成形品が変形しやすくなる恐れがある。
ここで、立体規則性は、１３Ｃ−ＮＭＲ法で測定する値である。
【００２３】
さらに、ブロック共重合体（ａ）中の全エチレン含有量は、０．５〜１２重量％であり、好ましくは２〜９重量％である。この範囲にあると、樹脂組成物の耐衝撃性に適している。全エチレン含有量が０．５重量％未満であると、耐衝撃性が不十分であり、一方、１２重量％を超えると、剛性が不十分となる。
ここで、エチレン含有量は、ＩＲ法で測定する値である。
【００２４】
このようなブロック共重合体（ａ）は、オレフィンの立体規則性重合触媒の存在下に、プロピレンの単独重合、次いでプロピレンとエチレンとの共重合、必要に応じてエチレンの単独重合を行う、いわゆる多段重合法を採用することによって、製造することができる。また、プロピレン単独重合体、プロピレンとエチレンとの共重合体、必要に応じてエチレン単独重合体を機械的に溶融混練りすることによっても、製造することができる。
【００２５】
本発明で用いられるブロック共重合体（ａ）を得るために用いられる触媒としては、特に限定されるものではなく、公知の触媒が使用可能である。例えば、チタン化合物と有機アルミニウムを組み合わせた、いわゆるチーグラー・ナッタ触媒、あるいは、メタロセン触媒（例えば、特開平５−２９５０２２号公報等に記載）が使用できる。本発明では、剛性、耐衝撃性のバランスが良いプロピレン系ブロック共重合体が特に好ましいため、一般的に立体規則性の高いチーグラー・ナッタ触媒がより好ましい。また、ポリエチレン（ｂ）がメタロセン触媒を用いて製造した低密度ポリエチレンである場合、ブロック共重合体（ａ）との相溶性が良く、特にメタロセン触媒を用いて製造したブロック共重合体（ａ）とは相溶性が優れる。
【００２６】
２．ポリエチレン（ｂ）
本発明のプロピレン系樹脂組成物に用いられるポリエチレン（ｂ）は、密度が０．８６０〜０．９４０ｇ／ｃｍ３のポリエチレンであって、エチレン単独重合体でも構わないが、ポリエチレン（ｂ）の３０ｗｔ％以下、好ましくは１５〜２５ｗｔ％の他のα−オレフィンとを共重合させた重合体を用いると、耐衝撃性が良好となる。他のα−オレフィンの例としては、プロパン、１−ブテン、１−ペンテン、１−ヘキセン、４−メチル−１−ペンテン、３−メチル−１−ペンテン、１−ヘプテン、１−オクテン、１−デセン等を挙げることができる。
具体的には、エチレン−プロパン共重合体、エチレン−１−ブテン共重合体、エチレン−１−ペンテン共重合体、エチレン−１−ヘキセン共重合体、エチレン−４−メチル−１−ペンテン共重合体、エチレン−３−メチル−１−ペンテン共重合体、エチレン−１−ヘプテン共重合体、エチレン−１−オクテン共重合体、エチレン−１−デセン共重合体などが例示できる。
また、分子量分布の幅の指標である（重量平均分子量）／（数平均分子量）の値は、７．０未満が良く、好ましくは３．５未満で、更に好ましくは３．０未満であると、剛性と耐衝撃性の物性バランスが良好となる。尚、（重量平均分子量）／（数平均分子量）の値は、一般的なＧＰＣにより測定することができる。
【００２７】
ここで、（重量平均分子量）／（数平均分子量）は、ゲルパーミエーションクロマトグラフィー（ＧＰＣ）で測定した重量平均分子量（Ｍｗ）と数平均分子量（Ｍｎ）との比（Ｍｗ／Ｍｎ）で定義されるものである。Ｍｗ／Ｍｎの測定方法は、以下の通りである。
装置：ウオーターズ社製ＧＰＣ  １５０Ｃ型
検出器：ＭＩＲＡＮ  １Ａ赤外分光光度計（測定波長、３．４２μｍ）
カラム：昭和電工社製ＡＤ８０６Ｍ／Ｓ  ３本
［カラムの較正は、東ソー製単分散ポリスチレン（Ａ５００，Ａ２５００，Ｆ１，Ｆ２，Ｆ４，Ｆ１０，Ｆ２０，Ｆ４０，Ｆ２８８の各０．５ｍｇ／ｍｌ溶液）の測定を行い、溶出体積と分子量の対数値を２次式で近似した。］
測定温度：１４０℃
注入量：０．２ｍｌ
濃度：２０ｍｇ／１０ｍＬ
溶媒：オルソジクロロベンゼン
流速：１．０ｍｌ／ｍｉｎ
また、試料の分子量は、ポリスチレンとポリエチレンの粘度式を用いてポリエチレンに換算した。ここでポリスチレンの粘度式の係数は、α＝０．７２３、ｌｏｇＫ＝−３．９６７であり、ポリエチレンは、α＝０．７２３、ｌｏｇＫ＝−３．４０７である。
【００２８】
ポリエチレン（ｂ）の２３０℃におけるメルトフローレート（ＭＦＲ）は、２〜１２０ｇ／１０分、好ましくは６〜８０ｇ／１０分である。この範囲にあると、樹脂組成物を構成するブロック共重合体（ａ）とポリエチレン（ｂ）との混合具合が良く、透明性に優れたバランスのとれた樹脂組成物を得ることができる。ポリエチレン（ｂ）のＭＦＲが２ｇ／１０分未満、または１２０ｇ／１０分を超えると、ブロック共重合体（ａ）への分散が悪くなり、安定した組成物が得られなくなる。
ここで、２３０℃におけるＭＦＲは、ＪＩＳ  Ｋ７２１０に準拠して２３０℃、２．１６ｋｇ荷重下で測定した値である。
【００２９】
また、ポリエチレン（ｂ）をエチレン−プロピレンブロック共重合体（ａ）に混合すると、エチレン−プロピレンブロック共重合体（ａ）のエチレン・プロピレン共重合体セグメント部にポリエチレン（ｂ）が取り込まれることにより、エチレン・プロピレン共重合体セグメント部のＭＦＲを変化させることができる。その際、ホモ部とのＭＦＲ差が小さくなると、エチレン・プロピレン共重合体セグメント部は、ホモ部に対して引き伸ばされたマトリックスとして分散する傾向がある。該セグメント部がより伸ばされた状態になる程、透明性が良好になりやすいので、ポリエチレン（ｂ）は、ホモ部とエチレン・プロピレン共重合体セグメント部とのＭＦＲ差が小さくなるものを使用することが望ましい。
具体的には、ポリエチレン（ｂ）を混合した後のエチレン・プロピレン共重合体セグメント部のＭＦＲ／ホモ部のＭＦＲは、０．１〜２．２が好ましく、０．２〜１．８がさらに好ましく、０．３〜１．４が特に好ましい。
【００３０】
ポリエチレン（ｂ）を混合した後のエチレン・プロピレン共重合体セグメント部のＭＦＲ（ｘ）の計算は、ポリエチレン（ｂ）を混合した後のエチレン・プロピレン共重合体セグメント部の割合を１とした場合、ポリエチレン（ｂ）の割合をＱとし、ポリエチレン（ｂ）のＭＦＲをｙ、エチレン・プロピレン共重合体セグメント部の割合を（１−Ｑ）、エチレン・プロピレン共重合体セグメント部のＭＦＲをｚとすると、（１−Ｑ）ｌｏｇｚ＋Ｑｌｏｇｙ＝ｌｏｇｘとなり、この式から導きだせる。
同様に、他のプロピレン系重合体を混合した後のポリプロピレンセグメント部のＭＦＲ（ｘ）の計算は、他のプロピレン系重合体を混合した後のポリプロピレンセグメント部の割合を１とした場合、他のプロピレン系重合体の割合をＱとし、他のプロピレン系重合体のＭＦＲをｙ、ポリプロピレンセグメント部の割合を（１−Ｑ）、ポリプロピレンセグメント部のＭＦＲをｚとすると、（１−Ｑ）ｌｏｇｚ＋Ｑｌｏｇｙ＝ｌｏｇｘとなり、この式から導きだせる。
【００３１】
また、ポリエチレン（ｂ）の密度は、０．８６０〜０．９４０ｇ／ｃｍ３であり、好ましくは０．８６０〜０．９２５ｇ／ｃｍ３であり、さらに好ましくは０．８６０〜０．９１５ｇ／ｃｍ３である。密度が０．８６０ｇ／ｃｍ３未満であると、剛性が不十分であり、一方、０．９４０ｇ／ｃｍ３を超えると、透明性が悪くなる。また、樹脂組成物に、密度が低いポリエチレンを添加したほうがより透明性および耐衝撃性に優れる。
ここで、密度は、ＪＩＳ  Ｋ７１１２に準拠して測定する値である。
【００３２】
このようなポリエチレン（ｂ）は、オレフィンの立体規則性重合触媒を用い、分子量調整を図りつつ、エチレンおよび必要に応じて他のα−オレフィンを共存させて重合することによって、製造することができる。具体的には、ポリエチレン（ｂ）は、オレフィンの立体規則性重合触媒として、チーグラー触媒、フィリップス触媒、メタロセン触媒等の触媒を使用して、気相法、溶液法、高圧法、スラリー法等のプロセスで、エチレンと、必要に応じてプロピレン、１−ブテン、１−ヘキセン、４−メチル−１−ペンテン、１−オクテン等のα−オレフィンとを共重合させて製造することができるが、特に、（重量平均分子量）／（数平均分子量）を小さく、密度を低くするには、オレフィンの立体規則性重合触媒として、メタロセン触媒を用いて、高圧法又は溶液法で製造されることが望ましい。
【００３３】
本発明のプロピレン系樹脂組成物に用いるポリエチレン（ｂ）は、本発明の効果を損なわない範囲で、１種または２種以上組み合わせて使用することができる。
本発明のプロピレン系樹脂組成物に用いるポリエチレン（ｂ）は、市販品としては、日本ポリエチレン（株）製のノバテックＬＬシリーズやハーモレックスシリーズ、カーネルシリーズ、三井化学（株）製のタフマーＰシリーズやタフマーＡシリーズ、（株）プライムポリマー製のエボリューシリーズ、住友化学（株）製のスミカセンＥ、ＥＰシリーズ、エクセレンＧＭＨシリーズなどが例示できる。
また、メタロセン触媒を用いて重合されたポリエチレン（ｂ）としては、日本ポリエチレン（株）製のハーモレックスシリーズ、カーネルシリーズ、プライムポリマー製のエボリューシリーズ、住友化学（株）製のエクセレンＦＸシリーズ等が例示できる。
【００３４】
３．エチレン−プロピレンブロック共重合体（ａ）およびポリエチレン（ｂ）の配合割合
本発明のプロピレン系樹脂組成物における、エチレン−プロピレンブロック共重合体（ａ）とポリエチレン（ｂ）の配合割合は、エチレン−プロピレンブロック共重合体（ａ）が６０〜９９重量部、ポリエチレン（ｂ）が４０〜１重量部であり、好ましくは、エチレン−プロピレンブロック共重合体（ａ）が８０〜９５重量部、ポリエチレン（ｂ）が２０〜５重量部である。この範囲内であると、耐衝撃性が優れる樹脂組成物となる。
また、本発明で用いられる重合体混合物には、エチレン−プロピレンブロック共重合体（ａ）およびポリエチレン（ｂ）の他に、本発明の効果を阻害しない範囲で、プロピレン単独重合体、あるいはプロピレンとα−オレフィンとのランダムもしくはブロック共重合体を使用することができる。ここで、共重合成分のα−オレフィンとしては、エチレン、１−ブテン、１−ペンテン、１−ヘキセン、４−メチル−１−ペンテン、１−ヘプテン、１−オクテンなどが挙げられる。
【００３５】
４．造核剤
本発明の医療用プロピレン系樹脂組成物で用いられる造核剤（Ａ）は、化学構造式（８）で示される化合物がより好ましい。
【００３８】
【化８】
0005240829.tif 000008
【００３９】
この様な造核剤としては、市販のものを用いることができる。具体的には、ミリケン（株）社製ＮＸ８０００を挙げることができる。
【００４０】
本発明に用いられる造核剤（Ａ）は、得られる成形品に優れた透明性を与え、溶出性が極めて少ないという特性を有し、合格基準の厳しい第１５改正日本薬局方試験に合格し得る数少ない造核剤である。
【００４１】
本発明の医療用プロピレン系樹脂組成物に用いられる造核剤（Ａ）の配合量は、プロピレン系重合体１００重量部に対し、０．０１重量部以上であり０．６重量部未満の範囲で用いられる。０．０１重量部未満では十分な効果が得られ難く、０．６重量部以上を用いると、さらなる性能の向上が期待できず不経済であるばかりか第１５改正日本薬局方試験の溶出物試験「泡立ち」や「紫外吸収スペクトル」などの項目で不合格となる。０．１〜０．４重量部が好ましく、０．２〜０．３５重量部がさらに好ましい。
【００４２】
また、本発明の医療用プロピレン系樹脂組成物においては、一般式（２）〜（５）で示される造核剤（Ｂ）〜（Ｅ）の少なくても１種類が配合されていることが望ましい。造核剤（Ｂ）〜（Ｅ）を単独、又は複数併用させることにより透明性や剛性、成形性などをさらに向上させることができる。
具体的な併用態様を明示すれば、重合体混合物１００重量部に対し、
（イ）一般式（１）で示される造核剤（Ａ）が０．０１〜０．６重量部に対して下記一般式（２）で示される造核剤（Ｂ）が０．００５〜０．３重量部併用された二成分系造核剤、
（ロ）一般式（１）で示される造核剤（Ａ）が０．０１〜０．６重量部に対して下記一般式（３）で示される造核剤（Ｃ）が０．００５〜０．１５重量部併用された二成分系造核剤、
（ハ）一般式（１）で示される造核剤（Ａ）が０．０１〜０．６重量部に対して下記一般式（４）で示される造核剤（Ｄ）が０．００５〜０．１５重量部併用された二成分系造核剤、および
（ニ）一般式（１）で示される造核剤（Ａ）が０．０１〜０．６重量部に対して下記一般式（５）で示される造核剤（Ｅ）が０．００５重量部以上で０．３重量部未満の範囲で併用して成る二成分系造核剤の配合形態がある。さらに、
（ホ）一般式（１）で示される造核剤（Ａ）が０．０１〜０．６重量部に対して、下記一般式（２）で示される造核剤（Ｂ）が０．００５〜０．３重量部および下記一般式（３）で示される造核剤（Ｃ）が０．００５〜０．１５重量部を併用した三成分系造核剤のような、いわゆる一般式（１）で示される造核剤（Ａ）が０．０１〜０．６重量部に対して、下記一般式（２）で示される造核剤（Ｂ）〜一般式（５）で示される造核剤（Ｅ）の所定量からなる少なくとも二種類の造核剤を任意に選びそれを組み合わせた三成分系の造核剤の配合形態がある。
【００４３】
この一般式（１）で示される造核剤（Ａ）は、単独でも、優れた造核作用により、透明性、剛性、成形性に向上させる為に機能するが、造核剤（Ａ）に対して、上記造核剤（Ｂ）〜造核剤（Ｅ）から選ばれた少なくとも一種類または二種類を併用した、いわゆる二成分系造核剤、または三成分系造核剤の場合には、例えば、造核剤（Ａ）の単独の０．０１〜０．６重量部の範囲に含まれるそれと等量または若干多くした程度の配合量でも、造核剤（Ａ）の単独に比較して、相乗的な全体的に優れた造核剤の作用を奏するために、耐熱性、結晶化温度を向上させ、剛性、透明性、耐熱性において有利な機能を発現する。
この技術的な理由を特定することは難しいが、二成分系造核剤の場合には、相対的に造核剤として機能する適用範囲が広まり、一成分系造核剤では対処できない部分に、もう一方の造核剤が補足的にまたは付加的に作用して、相加的に又は相乗的に造核作用をすることが考えられます。本発明の場合に、単量体、ポリマー構造、融点、性質などが若干異なり、しかもミクロ相分離構造の発生も有り得るような、（ａ）ポリプロピレンセグメントとエチレン・プロピレン共重合体セグメントとからなるエチレン−プロピレンブロック共重合体と、（ｂ）ポリエチレンからなる重合体混合物という、二種類の樹脂、または各種添加剤を含む二種類の樹脂からなる二成分系重合体混合物であっても、本発明の併用系の造核剤は、いずれの樹脂にも造核剤として適正の機能することができるという、いわゆる広範囲に適応できるような機能を備えた造核剤となることが考えられる。さらに、射出成形などの、樹脂の混合状態、成形温度、および、成形条件の微妙な違いに起因する成形品の性質に影響するような造核条件の違いを緩和するような、広範囲な造核剤機能を備えたものと予想することができるが、本発明の願先行技術の乏しい現状では、技術的な理由を一元的に予測することは難しい。
【００４４】
しかし、（ａ）ポリプロピレンセグメントとエチレン・プロピレン共重合体セグメントとからなるエチレン−プロピレンブロック共重合体と、（ｂ）ポリエチレンからなる重合体混合物という、特定の複合樹脂からなる重合体混合物に対して、特に、透明性、剛性、耐衝撃性、成形性において、特定の化合物からなる造核剤（Ａ）単独は勿論のこと、造核剤（Ａ）と造核剤（Ｂ）〜造核剤（Ｅ）の少なくとも一つを併用した複合成分系造核剤が、特定の重合体混合物に対して、作用効果上有利に機能するということは、本発明者らの知見に基づくものである。
さらに、本発明の重合体混合物に、それらの造核剤（Ａ）、又は複合成分系造核剤の添加が上記のように比較的少量にすることにより、十分に達成することができるということである。添加量が少ないといことは、医療用プロピレン系樹脂組成物材料の低価格化という問題点ばかりでなく、人体に比較的安全な造核剤とはいえ、若干の残留の造核剤が、特に、注射器、医療用器具、医療用容器などの医療用成形品に使用した場合に、溶出による影響なども懸念されるが、本発明はこのような問題点を有利に解決することができる。
【００４５】
本発明のプロピレン系樹脂組成物は、医療材料特有の使用形態である薬剤液の収納容器、医療器具、注射器などの医療用成形品は、医療現場における苛酷な使用条件である、例えば、放射線滅菌、煮沸滅菌、低温滅菌、薬剤滅菌、オートクレーブ滅菌、場合によっては、不活性ガス中に放置したり、或いは減圧下に放置しても、本来医療用成形品が有する透明性、剛性、耐衝撃性などの特性を失うことなく、使用に耐え得る性質を有するので、医療材料用として、非常に有利な特性を備えたものである。
【００４６】
本発明の医療用プロピレン系樹脂組成物において、選択的に用いられる造核剤（Ｂ）は、一般式（２）で示される有機リン酸金属塩化合物である。
【００４７】
【化９】
0005240829.tif 000009
［式（２）中、Ｒ１は、直接結合、硫黄又は炭素数１〜９のアルキレン基又はアルキリデン基であり、Ｒ２及びＲ３は、水素原子又は炭素数１〜８のアルキル基であり、ＭはＮａであり、ｎはＭの価数である。］
【００４８】
一般式（２）で表される有機リン酸金属塩化合物の具体例としては、ナトリウム−２，２’−メチレン−ビス−（４，６−ジ−ｔ−ブチルフェニル）フォスフェート、ナトリウム−２，２’−エチリデン−ビス−（４，６−ジ−ｔ−ブチルフェニル）フォスフェート、ナトリウム−２，２’−エチリデン−ビス−（４−ｉ−プロピル−６−ｔ−ブチルフェニル）フォスフェート、ナトリウム−２，２’−ブチリデン−ビス−（４，６−ジメチルフェニル）フォスフェート、ナトリウム−２，２’−ブチリデン−ビス−（４，６−ジ−ｔ−ブチルフェニル）フォスフェート、ナトリウム−２，２’−ｔ−オクチルメチレン−ビス−（４，６−メチルフェニル）フォスフェート、ナトリウム−２，２’−ｔ−オクチルメチレン−ビス−（４，６−ジ−ｔ−ブチルフェニル）フォスフェート、ナトリウム−２，２’−メチレン−ビス−（４−メチル−６−ｔ−ブチルフェニル）フォスフェート、ナトリウム−２，２’−メチレン−ビス−（４−エチル−６−ｔ−ブチルフェニル）フォスフェート、ナトリウム（４，４’−ジメチル−６，６’−ジ−ｔ−ブチル−２，２’−ビフェニル）フォスフェート、ナトリウム−２，２’−エチリデン−ビス−（４−ｓ−ブチル−６−ｔ−ブチルフェニル）フォスフェート、ナトリウム−２，２’−メチレン−ビス−（４，６−ジ−メチルフェニル）フォスフェート、ナトリウム−２，２’−メチレン−ビス−（４，６−ジ−エチルフェニル）フォスフェート、およびこれらの２種以上の混合物を例示することができる。これらのうち特に、ナトリウム−２，２’−メチレン−ビス−（４，６−ジ−ｔ−ブチルフェニル）フォスフェートが好ましい。
この様な造核剤としては、市販のものを用いることができる。具体的には、旭電化工業（株）社製ＮＡ−１１を挙げることができる。
【００４９】
本発明の医療用プロピレン系樹脂組成物に選択的に用いられる造核剤（Ｂ）の配合量は、プロピレン系重合体１００重量部に対し、０．００５〜０．３重量部の範囲が好ましく、０．０１〜０．２重量部の範囲がより好ましい。０．００５重量部未満では効果が得られず、０．３重量部を超える範囲は、更なる効果が得られないばかりか経済的にも好ましくない。
【００５０】
本発明の医療用プロピレン系樹脂組成物において、選択的に用いられる造核剤（Ｃ）は、一般式（３）で示される芳香族燐酸エステル類である。
【００５１】
【化１０】
0005240829.tif 000010
［式（３）中、Ｒ１は、水素原子又は炭素数１〜４のアルキル基を示し、Ｒ２及びＲ３は、水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。］
【００５２】
一般式（３）で表される芳香族燐酸エステル類の具体例としては、例えば、ヒドロキシアルミニウム−ビス［２，２’−メチレン−ビス（４，６−ジメチルフェニル）フォスフェート］、ヒドロキシアルミニウム−ビス［２，２’−エチリデン−ビス（４，６−ジメチルフェニル）フォスフェート］、ヒドロキシアルミニウム−ビス［２，２’−メチレン−ビス（４，６−ジエチルフェニル）フォスフェート］、ヒドロキシアルミニウム−ビス［２，２’−エチリデン−ビス（４，６−ジエチルフェニル）フォスフェート］、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］、ヒドロキシアルミニウム−ビス［２，２’−メチレン−ビス（４−メチル−６−ｔ−ブチルフェニル）フォスフェート］、ヒドロキシアルミニウム−ビス［２，２’−エチリデン−ビス（４−メチル−６−ｔ−ブチルフェニル）フォスフェート］、ヒドロキシアルミニウム−ビス［２，２’−メチレン−ビス（４−エチル−６−ｔ−ブチルフェニル）フォスフェート］、ヒドロキシアルミニウム−ビス［２，２’−エチリデン−ビス（４−エチル−６−ｔ−ブチルフェニル）フォスフェート］、ヒドロキシアルミニウム−ビス［２，２’−メチレン−ビス（４−ｉ−プロピル−６−ｔ−ブチルフェニル）フォスフェート］、ヒドロキシアルミニウム−ビス［２，２’−エチリデン−ビス（４−ｉ−プロピル−６−ｔ−ブチルフェニル）フォスフェート］等が挙げられ、好ましくは、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］、およびこれらの２種以上の混合物を例示することができる。
【００５３】
一般式（３）で表される芳香族燐酸エステル類は、有機アルカリ金属塩と併用させることが効果的である。
該有機アルカリ金属塩とは、アルカリ金属カルボン酸塩、アルカリ金属β−ジケトナート及びアルカリ金属β−ケト酢酸エステル塩からなる群より選択される少なくとも一種の有機アルカリ金属塩を示すことができる。
該有機アルカリ金属塩を構成するアルカリ金属としては、リチウム、ナトリウム、カリウム等が挙げられる。
上記アルカリ金属カルボン酸塩を構成するカルボン酸としては、例えば酢酸、プロピオン酸、アクリル酸、オクチル酸、イソオクチル酸、ノナン酸、デカン酸、ラウリン酸、ミリスチン酸、パルミチン酸、ステアリン酸、オレイン酸、リシノール酸、１２−ヒドロキシステアリン酸、ベヘン酸、モンタン酸、メリシン酸、β−ドデシルメルカプト酢酸、β−ドデシルメルカプトプロピオン酸、β−Ｎ−ラウリルアミノプロピオン酸、β−Ｎ−メチル−ラウロイルアミノプロピオン酸等の脂肪族モノカルボン酸、マロン酸、コハク酸、アジピン酸、マレイン酸、アゼライン酸、セバシン酸、ドデカンジ酸、クエン酸、ブタントリカルボン酸、ブタンテトラカルボン酸等の脂肪族多価カルボン酸、ナフテン酸、シクロペンタンカルボン酸、１−メチルシクロペンタンカルボン酸、２−メチルシクロペンタンカルボン酸、シクロペンテンカルボン酸、シクロヘキサンカルボン酸、１−メチルシクロヘキサンカルボン酸、４−メチルシクロヘキサンカルボン酸、３，５−ジメチルシクロヘキサンカルボン酸、４−ブチルシクロヘキサンカルボン酸、４−オクチルシクロヘキサンカルボン酸、シクロヘキセンカルボン酸、４−シクロヘキセン−１，２−ジカルボン酸等の脂環式モノ又はポリカルボン酸、安息香酸、トルイル酸、キシリル酸、エチル安息香酸、４−ｔ−ブチル安息香酸、サリチル酸、フタル酸、トリメリット酸、ピロメリット酸等の芳香族モノ又はポリカルボン酸等が挙げられる。
【００５４】
上記アルカリ金属β−ジケトナートを構成するβ−ジケトン化合物としては、例えば、アセチルアセトン、ピバロイルアセトン、パルミトイルアセトン、ベンゾイルアセトン、ピバロイルベンゾイルアセトン、ジベンゾイルメタン等が挙げられる。
【００５５】
また、上記アルカリ金属β−ケト酢酸エステル塩を構成するβ−ケト酢酸エステルとしては、例えば、アセト酢酸エチル、アセト酢酸オクチル、アセト酢酸ラウリル、アセト酢酸ステアリル、ベンゾイル酢酸エチル、ベンゾイル酢酸ラウリル等が挙げられる。
【００５６】
該有機アルカリ金属塩の成分であるアルカリ金属カルボン酸塩、アルカリ金属β−ジケトナート又はアルカリ金属β−ケト酢酸エステル塩は、各々上記アルカリ金属とカルボン酸、β−ジケトン化合物又はβ−ケト酢酸エステルとの塩であり、従来周知の方法で製造することができる。また、これら各アルカリ金属塩化合物の中でも、アルカリ金属の脂肪族モノカルボン酸塩、特に、リチウムの脂肪族カルボン酸塩が好ましく、とりわけ炭素数８〜２０の脂肪族モノカルボン酸塩が好ましい。
【００５７】
この様な造核剤としては、市販のものを用いることができる。具体的には、旭電化工業（株）社製ＮＡ−２１を挙げることができる。
【００５８】
本発明の医療用プロピレン系樹脂組成物に選択的に用いられる造核剤（Ｃ）の配合量は、プロピレン系重合体１００重量部に対し、０．００５〜０．１５重量部の範囲が好ましく、０．０１〜０．１重量部の範囲がより好ましい。０．００５重量部未満では効果が得られず、０．１５重量部を超える範囲は、更なる効果が得られないばかりか経済的にも好ましくない。
【００５９】
本発明の医療用プロピレン系樹脂組成物において、選択的に用いられる造核剤（Ｄ）は、一般式（４）で示される造核剤である。
【００６０】
【化１１】
0005240829.tif 000011
［式（４）中、Ｍ１およびＭ２は、同一または異なって、カルシウム、ストロンチウム、リチウムおよび一塩基性アルミニウムから選択される少なくとも１種の金属カチオンであり、Ｒ１、Ｒ２、Ｒ３、Ｒ４、Ｒ５、Ｒ６、Ｒ７、Ｒ８、Ｒ９およびＲ１０は、同一または異なって、水素、Ｃ１−Ｃ９アルキル（ここで、いずれか２つのビシナル（隣接炭素に結合）またはジェミナル（同一炭素に結合）アルキル基は、一緒になって６個までの炭素原子を有する炭化水素環を形成してもよい）、ヒドロキシ、Ｃ１−Ｃ９アルコキシ、Ｃ１−Ｃ９アルキレンオキシ、アミンおよびＣ１−Ｃ９アルキルアミン、ハロゲン（フッ素、塩素、臭素および沃素）並びにフェニルからなる群からそれぞれ選択される。］
【００６１】
ここで、「一塩基性アルミニウム」なる用語は周知であり、２つのカルボン酸基が結合した単一カチオンとしてアルミニウムヒドロキシド基を含むことを意図している。さらに、これら可能な塩のそれぞれにおいて、非対称炭素原子の立体配置は、シスまたはトランスのいずれでもよいが、シスが好ましい。
【００６２】
一般式（４）で表される造核剤は、凝集等を防止する目的で、他の化合物を混合して用いても差し支えない。
この様な造核剤としては、市販のものを用いることができる。具体的には、メリケン（株）社製ハイパフォームＨＰＮ６８Ｌを挙げることができる。ハイパフォームＨＰＮ６８Ｌの造核剤成分の構造を下記に示す。
【００６３】
【化１２】
0005240829.tif 000012
【００６４】
本発明の医療用プロピレン系樹脂組成物に選択的に用いられる造核剤（Ｄ）の配合量は、プロピレン系重合体１００重量部に対し、０．００５〜０．１５重量部の範囲が好ましく、０．０１〜０．１重量部の範囲がより好ましい。０．００５重量部未満では効果が得られず、０．１５重量部を超える範囲は、局方試験に不合格になる場合がある。
【００６５】
本発明の医療用プロピレン系樹脂組成物において、選択的に用いられる造核剤（Ｅ）は、一般式（５）で示される造核剤である。好ましくは、一般式（９）で示される造核剤であり、より好ましくは、一般式（１０）で示される造核剤である。
Ｒ１（ＣＯＮＨＲ２）ａ      …（５）
［式中、Ｒ１は、炭素数２〜３０の飽和若しくは不飽和の脂肪族ポリカルボン酸残基、炭素数４〜２８の飽和若しくは不飽和の脂環族ポリカルボン酸残基、又は炭素数６〜１８の芳香族ポリカルボン酸残基を表わす。Ｒ２は、炭素数１〜１８のアルキル基、炭素数２〜１８のアルケニル基、又は炭素数３〜４６のシクロアルキル基若しくはシクロアルケニル基を表わす。ａは、２〜６の整数を表す。］
【００６６】
【化１３】
0005240829.tif 000013
［式（９）中、Ｒ１は、炭素数３〜１０の３価の飽和脂肪族炭化水素基、炭素数４〜１０の４価の飽和脂肪族炭化水素基、炭素数５〜１５の３価もしくは４価の飽和脂環族炭化水素基、又は炭素数６〜１５の３価もしくは４価の芳香族炭化水素基を表す。Ｒ２は、同一又は異なって、それぞれ水素原子又は炭素数１〜１０の直鎖状若しくは分岐鎖状のアルキル基を表す。ａは、３又は４の整数を表す。］
【００６７】
【化１４】
0005240829.tif 000014
［式（１０）中、Ｒ１は、１，２，３−プロパントリカルボン酸又は１，２，３，４−ブタンテトラカルボン酸から全てのカルボンキシル基を除いて得られる残基を表す。３個又４個のＲ２は、互いに同一又は異なって、それぞれ水素原子又は炭素数１〜１０の直鎖状若しくは分岐鎖状のアルキル基を表す。ａは、３又は４の整数を表す。］
【００６８】
具体的には、１，２，３−プロパントリカルボン酸トリシクロヘキシルアミド、１，２，３−プロパントリカルボン酸トリ（２−メチルシクロヘキシルアミド）、１，２，３−プロパントリカルボン酸トリ（３−メチルシクロヘキシルアミド）、１，２，３−プロパントリカルボン酸トリ（４−メチルシクロヘキシルアミド）、１，２，３−プロパントリカルボン酸トリ（２−エチルシクロヘキシルアミド）１，２，３−プロパントリカルボン酸トリ（３−エチルシクロヘキシルアミド）、１，２，３−プロパントリカルボン酸トリ（４−エチルシクロヘキシルアミド）、１，２，３−プロパントリカルボン酸トリ（２−ｎ−プロピルシクロヘキシルアミド）、１，２，３−プロパントリカルボン酸トリ（３−ｎ−プロピルシクロヘキシルアミド）、１，２，３−プロパントリカルボン酸トリ（４−ｎ−プロピルシクロヘキシルアミド）、１，２，３−プロパントリカルボン酸トリ（２−ｉｓｏ−プロピルシクロヘキシルアミド）、１，２，３−プロパントリカルボン酸トリ（３−ｉｓｏ−プロピルシクロヘキシルアミド）、１，２，３−プロパントリカルボン酸トリ（４−ｉｓｏ−プロピルシクロヘキシルアミド）、
１，２，３−プロパントリカルボン酸トリ（２−ｎ−ブチルシクロヘキシルアミド）、１，２，３−プロパントリカルボン酸トリ（３−ｎ−ブチルシクロヘキシルアミド）１，２，３−プロパントリカルボン酸トリ（４−ｎ−ブチルシクロヘキシルアミド）、１，２，３−プロパントリカルボン酸トリ（２−ｉｓｏ−ブチルシクロヘキシルアミド）、１，２，３−プロパントリカルボン酸トリ（３−ｉｓｏ−ブチルシクロヘキシルアミド）、１，２，３−プロパントリカルボン酸トリ（４−ｉｓｏ−ブチルシクロヘキシルアミド）、１，２，３−プロパントリカルボン酸トリ（２−ｓｅｃ−ブチルシクロヘキシルアミド）、１，２，３−プロパントリカルボン酸トリ（３−ｓｅｃ−ブチルシクロヘキシルアミド）１，２，３−プロパントリカルボン酸トリ（４−ｓｅｃ−ブチルシクロヘキシルアミド）、１，２，３−プロパントリカルボン酸トリ（２−ｔｅｒｔ−ブチルシクロヘキシルアミド）、１，２，３−プロパントリカルボン酸トリ（３−ｔｅｒｔ−ブチルシクロヘキシルアミド）、１，２，３−プロパントリカルボン酸トリ（４−ｔｅｒｔ−ブチルシクロヘキシルアミド）、１，２，３−プロパントリカルボン酸トリ（４−ｎ−ペンチルシクロヘキシルアミド）、１，２，３−プロパントリカルボン酸トリ（４−ｎ−ヘキシルシクロヘキシルアミド）、１，２，３−プロパントリカルボン酸トリ（４−ｎ−ヘプチルシクロヘキシルアミド）、１，２，３−プロパントリカルボン酸トリ（４−ｎ−オクチルシクロヘキシルアミド）、１，２，３−プロパントリカルボン酸トリ［４−（２−エチルヘキシル）シクロヘキシルアミド］、１，２，３−プロパントリカルボン酸トリ（４−ｎ−ノニルシクロヘキシルアミド）、１，２，３−プロパントリカルボン酸トリ（４−ｎ−デシルシクロヘキシルアミド）、１，２，３−プロパントリカルボン酸［（シクロヘキシルアミド）ジ（２−メチルシクロヘキシルアミド）］、１，２，３−プロパントリカルボン酸［ジ（シクロヘキシルアミド）（２−メチルシクロヘキシルアミド）］、
【００６９】
１，２，３，４−ブタンテトラカルボン酸テトラシクロヘキシルアミド、１，２，３，４−ブタンテトラカルボン酸テトラ（２−メチルシクロヘキシルアミド）、１，２，３，４−ブタンテトラカルボン酸テトラ（３−メチルシクロヘキシルアミド）、１，２，３，４−ブタンテトラカルボン酸テトラ（４−メチルシクロヘキシルアミド）、１，２，３，４−ブタンテトラカルボン酸テトラ（２−エチルシクロヘキシルアミド）１，２，３，４−ブタンテトラカルボン酸テトラ（３−エチルシクロヘキシルアミド）、１，２，３，４−ブタンテトラカルボン酸テトラ（４−エチルシクロヘキシルアミド）、１，２，３，４−ブタンテトラカルボン酸テトラ（２−ｎ−プロピルシクロヘキシルアミド）、１，２，３，４−ブタンテトラカルボン酸テトラ（３−ｎ−プロピルシクロヘキシルアミド）、１，２，３，４−ブタンテトラカルボン酸テトラ（４−ｎ−プロピルシクロヘキシルアミド）、１，２，３，４−ブタンテトラカルボン酸テトラ（２−ｉｓｏ−プロピルシクロヘキシルアミド）、１，２，３，４−ブタンテトラカルボン酸テトラ（３−ｉｓｏ−プロピルシクロヘキシルアミド）、１，２，３，４−ブタンテトラカルボン酸テトラ（４−ｉｓｏ−プロピルシクロヘキシルアミド）、１，２，３，４−ブタンテトラカルボン酸テトラ（２−ｎ−ブチルシクロヘキシルアミド）、１，２，３，４−ブタンテトラカルボン酸テトラ（３−ｎ−ブチルシクロヘキシルアミド）１，２，３，４−ブタンテトラカルボン酸テトラ（４−ｎ−ブチルシクロヘキシルアミド）、１，２，３，４−ブタンテトラカルボン酸テトラ（２−ｉｓｏ−ブチルシクロヘキシルアミド）、１，２，３，４−ブタンテトラカルボン酸テトラ（３−ｉｓｏ−ブチルシクロヘキシルアミド）１，２，３，４−ブタンテトラカルボン酸テトラ（４−ｉｓｏ−ブチルシクロヘキシルアミド）、１，２，３，４−ブタンテトラカルボン酸テトラ（２−ｓｅｃ−ブチルシクロヘキシルアミド）、１，２，３，４−ブタンテトラカルボン酸テトラ（３−ｓｅｃ−ブチルシクロヘキシルアミド）１，２，３，４−ブタンテトラカルボン酸テトラ（４−ｓｅｃ−ブチルシクロヘキシルアミド）、１，２，３，４−ブタンテトラカルボン酸テトラ（２−ｔｅｒｔ−ブチルシクロヘキシルアミド）、１，２，３，４−ブタンテトラカルボン酸テトラ（３−ｔｅｒｔ−ブチルシクロヘキシルアミド）１，２，３，４−ブタンテトラカルボン酸テトラ（４−ｔｅｒｔ−ブチルシクロヘキシルアミド）、１，２，３，４−ブタンテトラカルボン酸テトラ（４−ｎ−ペンチルシクロヘキシルアミド）、１，２，３，４−ブタンテトラカルボン酸テトラ（４−ｎ−ヘキシルシクロヘキシルアミド）、１，２，３，４−ブタンテトラカルボン酸テトラ（４−ｎ−ヘプチルシクロヘキシルアミド）、１，２，３，４−ブタンテトラカルボン酸テトラ（４−ｎ−オクチルシクロヘキシルアミド）、１，２，３，４−ブタンテトラカルボン酸テトラ［４−（２−エチルヘキシル）シクロヘキシルアミド］、１，２，３，４−ブタンテトラカルボン酸テトラ（４−ｎ−ノニルシクロヘキシルアミド）、１，２，３，４−ブタンテトラカルボン酸テトラ（４−ｎ−デシルシクロヘキシルアミド）、１，２，３，４−ブタンテトラカルボン酸［ジ（シクロヘキシルアミド）ジ（２−メチルシクロヘキシルアミド）］等が挙げられる。
【００７０】
上記アミド系化合物の中でも、特に造核作用（核剤効果）の観点から、一般式（９）もしくは（１０）におけるＲ２が水素原子又は炭素数１〜４の直鎖状若しくは分岐鎖状のアルキル基であるアミド系化合物が好ましい。
具体的には、１，２，３−プロパントリカルボン酸トリシクロヘキシルアミド、１，２，３−プロパントリカルボン酸トリ（２−メチルシクロヘキシルアミド）、１，２，３−プロパントリカルボン酸トリ（３−メチルシクロヘキシルアミド）、１，２，３−プロパントリカルボン酸トリ（４−メチルシクロヘキシルアミド）、１，２，３−プロパントリカルボン酸トリ（２−エチルシクロヘキシルアミド）１，２，３−プロパントリカルボン酸トリ（３−エチルシクロヘキシルアミド）、１，２，３−プロパントリカルボン酸トリ（４−エチルシクロヘキシルアミド）、１，２，３−プロパントリカルボン酸トリ（２−ｎ−プロピルシクロヘキシルアミド）、１，２，３−プロパントリカルボン酸トリ（３−ｎ−プロピルシクロヘキシルアミド）、１，２，３−プロパントリカルボン酸トリ（４−ｎ−プロピルシクロヘキシルアミド）、１，２，３−プロパントリカルボン酸トリ（２−ｉｓｏ−プロピルシクロヘキシルアミド）、１，２，３−プロパントリカルボン酸トリ（３−ｉｓｏ−プロピルシクロヘキシルアミド）、１，２，３−プロパントリカルボン酸トリ（４−ｉｓｏ−プロピルシクロヘキシルアミド）、
１，２，３−プロパントリカルボン酸トリ（２−ｎ−ブチルシクロヘキシルアミド）、１，２，３−プロパントリカルボン酸トリ（３−ｎ−ブチルシクロヘキシルアミド）１，２，３−プロパントリカルボン酸トリ（４−ｎ−ブチルシクロヘキシルアミド）、１，２，３−プロパントリカルボン酸トリ（２−ｉｓｏ−ブチルシクロヘキシルアミド）、１，２，３−プロパントリカルボン酸トリ（３−ｉｓｏ−ブチルシクロヘキシルアミド）、１，２，３−プロパントリカルボン酸トリ（４−ｉｓｏ−ブチルシクロヘキシルアミド）、１，２，３−プロパントリカルボン酸トリ（２−ｓｅｃ−ブチルシクロヘキシルアミド）、１，２，３−プロパントリカルボン酸トリ（３−ｓｅｃ−ブチルシクロヘキシルアミド）１，２，３−プロパントリカルボン酸トリ（４−ｓｅｃ−ブチルシクロヘキシルアミド）、１，２，３−プロパントリカルボン酸トリ（２−ｔｅｒｔ−ブチルシクロヘキシルアミド）、１，２，３−プロパントリカルボン酸トリ（３−ｔｅｒｔ−ブチルシクロヘキシルアミド）、１，２，３−プロパントリカルボン酸トリ（４−ｔｅｒｔ−ブチルシクロヘキシルアミド）、
【００７１】
１，２，３，４−ブタンテトラカルボン酸テトラ（シクロヘキシルアミド）、１，２，３，４−ブタンテトラカルボン酸テトラ（２−メチルシクロヘキシルアミド）、１，２，３，４−ブタンテトラカルボン酸テトラ（３−メチルシクロヘキシルアミド）、１，２，３，４−ブタンテトラカルボン酸テトラ（４−メチルシクロヘキシルアミド）、１，２，３，４−ブタンテトラカルボン酸テトラ（２−エチルシクロヘキシルアミド）１，２，３，４−ブタンテトラカルボン酸テトラ（３−エチルシクロヘキシルアミド）、１，２，３，４−ブタンテトラカルボン酸テトラ（４−エチルシクロヘキシルアミド）、１，２，３，４−ブタンテトラカルボン酸テトラ（２−ｎ−プロピルシクロヘキシルアミド）、１，２，３，４−ブタンテトラカルボン酸テトラ（３−ｎ−プロピルシクロヘキシルアミド）、１，２，３，４−ブタンテトラカルボン酸テトラ（４−ｎ−プロピルシクロヘキシルアミド）、１，２，３，４−ブタンテトラカルボン酸テトラ（２−ｉｓｏ−プロピルシクロヘキシルアミド）、１，２，３，４−ブタンテトラカルボン酸テトラ（３−ｉｓｏ−プロピルシクロヘキシルアミド）、１，２，３，４−ブタンテトラカルボン酸テトラ（４−ｉｓｏ−プロピルシクロヘキシルアミド）、１，２，３，４−ブタンテトラカルボン酸テトラ（２−ｎ−ブチルシクロヘキシルアミド）、１，２，３，４−ブタンテトラカルボン酸テトラ（３−ｎ−ブチルシクロヘキシルアミド）１，２，３，４−ブタンテトラカルボン酸テトラ（４−ｎ−ブチルシクロヘキシルアミド）、１，２，３，４−ブタンテトラカルボン酸テトラ（２−ｉｓｏ−ブチルシクロヘキシルアミド）、１，２，３，４−ブタンテトラカルボン酸テトラ（３−ｉｓｏ−ブチルシクロヘキシルアミド）１，２，３，４−ブタンテトラカルボン酸テトラ（４−ｉｓｏ−ブチルシクロヘキシルアミド）、１，２，３，４−ブタンテトラカルボン酸テトラ（２−ｓｅｃ−ブチルシクロヘキシルアミド）、１，２，３，４−ブタンテトラカルボン酸テトラ（３−ｓｅｃ−ブチルシクロヘキシルアミド）１，２，３，４−ブタンテトラカルボン酸テトラ（４−ｓｅｃ−ブチルシクロヘキシルアミド）、１，２，３，４−ブタンテトラカルボン酸テトラ（２−ｔｅｒｔ−ブチルシクロヘキシルアミド）、１，２，３，４−ブタンテトラカルボン酸テトラ（３−ｔｅｒｔ−ブチルシクロヘキシルアミド）１，２，３，４−ブタンテトラカルボン酸テトラ（４−ｔｅｒｔ−ブチルシクロヘキシルアミド）等が挙げられる。
【００７２】
これら好ましいアミド系化合物の中でも、特に透明性・剛性のバランス及び原料入手の容易性の観点から、一般式（９）もしくは（１０）におけるＲ２が水素原子又はメチル基であるアミド系化合物が特に好ましい。具体的には、１，２，３−プロパントリカルボン酸トリシクロヘキシルアミド、１，２，３−プロパントリカルボン酸トリ（２−メチルシクロヘキシルアミド）、１，２，３−プロパントリカルボン酸トリ（３−メチルシクロヘキシルアミド）、１，２，３−プロパントリカルボン酸トリ（４−メチルシクロヘキシルアミド）、１，２，３，４−ブタンテトラカルボン酸テトラシクロヘキシルアミド、１，２，３，４−ブタンテトラカルボン酸テトラ（２−メチルシクロヘキシルアミド）、１，２，３，４−ブタンテトラカルボン酸テトラ（３−メチルシクロヘキシルアミド）、１，２，３，４−ブタンテトラカルボン酸テトラ（４−メチルシクロヘキシルアミド）などが例示される。
【００７３】
又、透明性の改良効果を重視する場合には、一般式（５）、（９）もしくは（１０）におけるＲ１が１，２，３−プロパントリカルボン酸から全てのカルボンキシル基を除いて得られる残基であるアミド系化合物が特に好ましい。具体的には、１，２，３−プロパントリカルボン酸トリシクロヘキシルアミド、１，２，３−プロパントリカルボン酸トリ（２−メチルシクロヘキシルアミド）、１，２，３−プロパントリカルボン酸トリ（３−メチルシクロヘキシルアミド）、１，２，３−プロパントリカルボン酸トリ（４−メチルシクロヘキシルアミド）などが挙げられる。
【００７４】
上記のアミド系化合物は、単独で又は２種以上を適宜組み合わせて用いることができる。
【００７５】
本発明に選択的に用いられる造核剤（Ｅ）の結晶形態は、本発明の効果が得られる限り特に限定されず、六方晶、単斜晶、立方晶等の任意の結晶形態が使用できる。これらの結晶も公知であるか又は公知の方法に従い製造できる。
【００７６】
本発明に選択的に用いられる造核剤（Ｅ）は、実質的に純度１００％のものが好ましいが、若干不純物を含むものであってもよい。不純物を含有する場合であっても、当該造核剤（Ｅ）の純度は、好ましくは９０重量％以上、より好ましくは９５重量％以上、特に９７重量％以上が推奨される。不純物としては、反応中間体又は未反応体由来のモノアミドジカルボン酸若しくはそのエステル化合物、ジアミドモノカルボン酸若しくはそのエステル化合物、副反応体由来のイミド化合物などが例示される。
【００７７】
本発明に選択的に用いられる造核剤（Ｅ）の製造方法は、特に限定はなく目的の造核剤（Ｅ）が得られればよい。例えば、特定の脂肪族ポリカルボン酸成分と特定の脂環式モノアミン成分とから従来公知の方法（例えば、特開２００６−２９８８８１号、特開２００７−２９１０２９号、ＰＣＴ／ＪＰ２００６／３０７２４６号、特開平７−２４２６１０号の各公報など）に従って製造することができる。
【００７８】
上記脂肪族ポリカルボン酸成分としては、１，２，３−プロパントリカルボン酸、１，２，３，４−ブタンテトラカルボン酸、該ポリカルボン酸の酸塩化物や無水物、該ポリカルボン酸と炭素数１〜４の低級アルコールとのエステル等の誘導体等が例示される。これら脂肪族ポリカルボン酸成分は、単独で又は２種を混合してアミド化に供することができる。
【００７９】
上記脂環式モノアミン成分は、シクロヘキシルアミン及び炭素数１〜１０（好ましくは炭素数１〜４）の直鎖状若しくは分岐鎖状のアルキル基で置換されたシクロヘキシルアミンからなる群より選ばれる少なくとも一種であり、単独で又は２種以上を混合してアミド化に供することができる。
具体的には、シクロヘキシルアミン、２−メチルシクロヘキシルアミン、３−メチルシクロヘキシルアミン、４−メチルシクロヘキシルアミンのメチルシクロヘキシルアミン、２−エチルシクロヘキシルアミン、２−ｎ−プロピルシクロヘキシルアミン、２−ｉｓｏ−プロピルシクロヘキシルアミン、２−ｎ−ブチルシクロヘキシルアミン、２−ｉｓｏ−ブチルシクロヘキシルアミン、２−ｓｅｃ−ブチルシクロヘキシルアミン、２−ｔｅｒｔ−ブチルシクロヘキシルアミンなどが挙げられる。
【００８０】
上記のアルキル基で置換されたシクロヘキシルアミンは、シス体、トランス体及びこれら立体異性体の混合物のいずれであってもよい。好ましいシス体：トランス体の比率としては、５０：５０〜０：１００の範囲が好ましく、特に３５：６５〜０：１００の範囲が好ましい。
【００８１】
本発明に選択的に用いられる造核剤（Ｅ）の粒径は、本発明の効果が得られる限り特に限定されないが、溶融プロピレン系重合体に対する溶解速度（又は溶解時間）の観点から、できる限り粒径の小さいものが好ましい。レーザー回折光散乱法で得られる粒径の測定値を採用した場合、造核剤（Ｅ）の粒径としては、その最大粒径が２００μｍ以下、好ましくは１００μｍ以下、さらに好ましくは５０μｍ、特に１０μｍ以下が推奨される。
【００８２】
最大粒径を上記範囲内に調製する方法としては、この分野で公知の粉砕装置を用いる方法が一般的であり、必要に応じて公知の分級装置を用いることもできる。具体的には、粉砕装置として流動層式カウンタージェットミル１００ＡＦＧ（商品名、ホソカワミクロン社製）、超音速ジェットミルＰＪＭ−２００（商品名、日本ニューマチック社製）、ピンミル等、分級装置として振動篩、乾式分級機（サイクロン、ミクロンセパレーターなど）等が例示される。
【００８３】
本発明の医療用プロピレン系樹脂組成物には、造核剤（Ａ）〜（Ｅ）以外に、他の造核剤として、ソルビトール系造核剤、有機リン酸塩系造核剤および芳香族燐酸エステル類、タルクなど既知の造核剤を本発明の効果を大きく阻害しない範囲で添加することができる。
【００８４】
５．中和剤
本発明のプロピレン系樹脂組成物においては、中和剤を配合することが望ましい。中和剤の具体例としては、ステアリン酸カルシウム、ステアリン酸亜鉛、ステアリン酸マグネシウムなどの金属脂肪酸塩、ハイドロタルサイト（商品名：協和化学工業（株）の下記一般式（１１）で表されるマグネシウムアルミニウム複合水酸化物塩）、ミズカラック（下記一般式（１２）で表されるリチウムアルミニウム複合水酸化物塩）などが挙げられる。特に、プレフィルドシリンジ、キット製剤、輸液バッグなど長期接液する部材として用いる場合には、接触する液体に溶出しないハイドロタルサイトやミズカラックが有利である。
【００８５】
Ｍｇ１−ｘＡｌｘ（ＯＨ）２（ＣＯ３）ｘ／２・ｍＨ２Ｏ    …（１１）
［式中、ｘは、０＜ｘ≦０．５であり、ｍは３以下の数である。］
【００８６】
［Ａｌ２Ｌｉ（ＯＨ）６］ｎＸ・ｍＨ２Ｏ    …（１２）
［式中、Ｘは、無機または有機のアニオンであり、ｎはアニオン（Ｘ）の価数であり、ｍは３以下である。］
【００８７】
中和剤の配合量は、重合体混合物１００重量部に対し、０．００５〜０．２重量部の範囲が好ましく、０．０１〜０．０５重量部の範囲がより好ましい。
【００８８】
６．滑剤
本発明のプロピレン系樹脂組成物においては、滑剤を配合することが望ましい。滑剤としては、既知の滑剤が挙げられるが、ステアリン酸ブチルやシリコーンオイルが好ましく、特にシリコーンオイルが良い。
具体的なシリコーンオイルとしては、ジメチルポリシロキサン、メチルフェニルポリシロキサン、メチルヒドロジエンポリシロキサン、α−ωビス（３−ヒドロキシプロピル）ポリジメチルシロキサン、ポリオキシアルキレン（Ｃ２〜Ｃ４）ジメチルポリシロキサン、ポリオルガノ（Ｃ１〜Ｃ２のアルキル基および／またはフェニル基）シロキサンとポリアルキレン（Ｃ２〜Ｃ３）グリコールの縮合物などが挙げられる。この中でもジメチルポリシロキサンとメチルフェニルポリシロキサンが好ましい。該滑剤は単独、又は複数用いても構わない。
ジメチルポリシロキサンなどのシリコーンを添加した場合、成形時に発生する傷を防止するだけでなく、シリンダー内やホットランナー内で発生する焼けを防止することができる。
【００８９】
滑剤の配合量は、重合体混合物１００重量部に対し、０．００１〜０．５重量部が好ましく、０．０１〜０．１５重量部がより好ましく、０．０３〜０．１重量部が特に好ましい。０．００１重量部未満では効果が期待できず、一方、０．５重量部を超えると、更なる効果が期待できないばかりか経済的に好ましくない。
【００９０】
７．その他の添加剤
本発明のプロピレン系樹脂組成物においては、上述した成分に加えて、プロピレン系重合体の安定剤などとして使用されている各種酸化防止剤、紫外線吸収剤、光安定剤等の添加剤を配合することができる。
【００９１】
具体的には、酸化防止剤としては、ビス（２，６−ジ−ｔ−ブチル−４−メチルフェニル）ペンタエリスリトール−ジ−フォスファイト、ジ−ステアリル−ペンタエリスリトール−ジ−フォスファイト、ビス（２，４−ジ−ｔ−ブチルフェニル）ペンタエリスリトール−ジ−フォスファイト、トリス（２，４−ジ−ｔ−ブチルフェニル）フォスファイト、テトラキス（２，４−ジ−ｔ−ブチルフェニル）−４，４’−ビフェニレン−ジ−フォスフォナイト、テトラキス（２，４−ジ−ｔ−ブチル−５−メチルフェニル）−４，４’−ビフェニレン−ジ−フォスフォナイト等のリン系酸化防止剤、２，６−ジ−ｔ−ブチル−ｐ−クレゾール、テトラキス［メチレン（３，５−ジ−ｔ−ブチル−４−ヒドロキシヒドロシンナメート）］メタン、１，３，５−トリメチル−２，４，６−トリス（３，５−ジ−ｔ−ブチル−４−ハイドロキシベンジル）ベンゼン、トリス（３，５−ジ−ｔ−ブチル−４−ハイドロキシベンジル）イソシアヌレート等のフェノール系酸化防止剤、ジ−ステアリル−ββ’−チオ−ジ−プロピオネート、ジ−ミリスチル−ββ’−チオ−ジ−プロピオネート、ジ−ラウリル−ββ’−チオ−ジ−プロピオネート等のチオ系酸化防止剤等が挙げられる。
【００９２】
紫外線吸収剤としては、２−ヒドロキシ−４−ｎ−オクトキシベンゾフェノン、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール等の紫外線吸収剤等が挙げられる。
【００９３】
光安定剤としては、ｎ−ヘキサデシル−３，５−ジ−ｔ−ブチル−４−ヒドロキシベンゾエート、２，４−ジ−ｔ−ブチルフェニル−３’，５’−ジ−ｔ−ブチル−４’−ヒドロキシベンゾエート、ビス（２，２，６，６−テトラメチル−４−ピぺリジル）セバケート、コハク酸ジメチル−２−（４−ヒドロキシ−２，２，６，６−テトラメチル−１−ピペリジル）エタノール縮合物、ポリ｛［６−〔（１，１，３，３−テトラメチルブチル）アミノ〕−１，３，５−トリアジン−２，４ジイル］〔（２，２，６，６−テトラメチル−４−ピペリジル）イミノ〕ヘキサメチレン〔（２，２，６，６−テトラメチル−４−ピペリジル）イミノ〕｝、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物等の光安定剤を挙げることができる。
【００９４】
さらに、放射線処理で変色がなく耐ＮＯｘガス変色性が良好な下記一般式（１１）や下記一般式（１２）で表されるアミン系酸化防止剤、５，７−ジ−ｔ−ブチル−３−（３，４−ジ−メチル−フェニル）−３Ｈ−ベンゾフラン−２−ワン等のラクトン系酸化防止剤、下記一般式（１３）等のビタミンＥ系酸化防止剤を挙げることができる。
【００９５】
【化１５】
0005240829.tif 000015
【００９６】
【化１６】
0005240829.tif 000016
【００９７】
【化１７】
0005240829.tif 000017
【００９８】
さらに、その他に、帯電防止剤、スリップ剤、脂肪酸金属塩等の分散剤、高密度ポリエチレン、オレフィン系エラストマー等を本発明の目的を損なわない範囲で配合することができる。
【００９９】
［２］プロピレン系樹脂組成物の製造方法
本発明のプロピレン系樹脂組成物は、エチレン−プロピレンブロック共重合体（ａ）、およびポリエチレン（ｂ）、造核剤（造核剤（Ａ）と必要に応じて造核剤（Ｂ）〜（Ｅ）の少なくとも１種の混合物）および、必要に応じて他の添加剤とを、ヘンシェルミキサー、スーパーミキサー、リボンブレンダー等に投入して混合した後、通常の単軸押出機、二軸押出機、バンバリーミキサー、プラベンダー、ロール等で１９０〜２６０℃の温度範囲で溶融混練することにより得ることができる。
【０１００】
［３］成形品
本発明の成形品は、上記のプロピレン系樹脂組成物を、公知の射出成形機により射出成形することにより得られる。
【０１０１】
本発明の成形品としては、食品容器、キャップ、医療用器具、理化学実験器具、自動車部品、電気部品を挙げることができ、中でも、合格基準の厳しい第１４改正  日本薬局方  一般試験  ４５．プラスチック製医薬品容器試験法  １．ポリエチレン製又はポリプロピレン製水性注射剤容器の試験項目をすべて満足し得ることから、注射筒、医療用器具および医療用容器、薬剤液を充填してなる注射筒および容器などに好適である。
具体的には、ディスポーザブルシリンジ及びその部品、カテーテル・チューブ、輸液バッグ、血液バッグ、真空採血管、手術用不織布、血液用フィルター、血液回路などのディスポーザブル器具や、人工肺、人工肛門などの人工臓器類の部品、ダイアライザー、プレフィルドシリンジ、キット製剤、薬剤容器、試験管、縫合糸、湿布基材、歯科用材料の部品、整形外科用材料の部品、コンタクトレンズのケース、ＰＴＰ（ＰＲＥＳＳ  ＴＨＲＯＵＧＨ  ＰＡＣＫＡＧＥ）、ＳＰ（ＳＴＲＩＰ  ＰＡＣＫＡＧＥ）・分包、Ｐバイアル（プラスチックバイアル）、目薬容器、薬液容器、液体の長期保存容器、キャップなどを挙げることができる。
この中でもキット製剤として特に有用であり、薬剤液を充填してなる注射筒および保存容器などに適しており、キット製剤の中でも特に、プレフィルドシリンジに好適である。プレフィルドシリンジとは、薬液や薬剤があらかじめ充填されているシリンジ形状の製剤であり、１種類の液が充填されたシングルチャンバータイプのものと、２種の薬剤が充填されたダブルチャンバータイプがある。ほとんどのプレフィルドシリンジはシングルチャンバータイプであるが、ダブルチャンバータイプについては、粉末とその溶解液からなる液・粉タイプの製剤と２種類の液からなる液・液タイプの製剤がある。シングルチャンバータイプの内溶液の例としては、ヘパリン溶液などが挙げられる。
なお、本発明の成形品は、オートクレーブ滅菌、放射線滅菌、ＥＯＧ滅菌、紫外線滅菌など公知の滅菌処理を行っても良い。
【実施例】
【０１０２】
以下、実施例により、本発明を更に詳細に説明するが、本発明は、その要旨を超えない限り以下の実施例に限定されるものではない。なお、実施例および比較例で用いた物性値の測定法、評価法、樹脂および添加剤は、以下の通りである。
【０１０３】
１．物性値の測定法、評価法
（１）ＭＦＲ：ＪＩＳ  Ｋ７１２０、２３０℃  ２．１６Ｋｇ荷重に準拠して測定した。
（２）曲げ弾性率：
ＪＩＳ  Ｋ７２０３の「硬質プラスチックの曲げ試験方法」に準拠して２３℃で測定した。
（３）アイゾット衝撃強度（ＩＺＯＤ衝撃）：
ノッチ付きの試験片を用い、２３℃にて、ＪＩＳ  Ｋ７２０３に準じて測定した（単位：ＫＪ／ｍ２）。
（４）ヘイズ値：
厚さ１ｍｍのシート片を用いて、ＪＩＳ  Ｋ７１０５に準拠して測定した。
（５）荷重たわみ温度（熱変形温度：ＨＤＴ）：
ＪＩＳ  Ｋ７２０７に準拠して荷重０．４５ＭＰａにて測定した。この温度が高い程、得られた成形品は、耐熱性に優れる。
（６）結晶化温度（ピーク値）：ＪＩＳ  Ｋ７１２１の「プラスチックの転移温度測定方法」に準拠して、示差走査型熱量計を用い測定した。この温度が高い程、射出成形において成形時間が短縮でき生産性をあげることができる。
（７）成形性：各ペレットを射出成形機により、樹脂温度２４０℃、射出圧力９００ｋｇ／ｃｍ２及び金型温度４０℃で射出成形し、成形性評価用の成形品（１２ｃｍ×１２ｃｍ×２．５ｍｍ板上に、厚み１ｍｍの２５ｍｍ×２０ｍｍ×２０ｍｍの箱型が３×４並んでいる形状）を作成し、この射出成形によって得られた成形品を目視で観察し、造核剤やその他添加剤、および反応物質などが成形時金型に析出・付着した為に発生する傷の有無を確認し、次の２段階で評価した。
傷有：多数成形しても、細かい傷がほとんど発生しない。
傷無：多数成形すると成形品に細かい傷が発生する。
（８）第１５改正  日本薬局方一般試験（日本薬局方試験）：
４５．プラスチック製薬品容器試験法（プラスチック製水性注射剤容器）の１．ポリエチレン製又はポリプロピレン製水性注射剤容器の項の試験法に従って、透明性、重金属、鉛、カドミウム、強熱残分、泡立ち、ＰＨ、過マンガン酸カリウム還元性物質、紫外吸収スペクトル、蒸発残留分を測定した。
但し、試料調製は、０．５ミリ厚で表面積１２００ｃｍ２に相当する重量のペレットを秤量し、２２０℃でプレスしてシート片として、長さ約５センチ、幅約０．５センチの大きさに細断し、水で洗った後、室温で乾燥した。これを内容積約３００ｍｌの硬質ガラス製容器に入れ、水２００ｍｌを正確に加え、適当な栓で密封した後、高圧蒸気滅菌器を用いて１２１℃で１時間加熱した後、室温になるまで放置し、この内溶液を試験液とし、別に水につき、同様の方法で空試験液を調製した。
【０１０４】
２．樹脂、添加剤
（Ａ−１）エチレン−プロピレンブロック共重合体（ａ）：エチレン含有量４．８ｗｔ％、エチレン・プロピレン共重合体セグメント８ｗｔ％、ＭＦＲ（ＪＩＳ  Ｋ７２１０、２３０℃、２．１６ｋｇ荷重）２６ｇ／１０分、エチレン・プロピレン共重合体セグメントのＭＦＲ（ＪＩＳ  Ｋ７２１０、２３０℃、２．１６ｋｇ荷重）０．２ｇ／１０分、ポリプロピレンセグメントのＭＦＲ（ＪＩＳ  Ｋ７２１０、２３０℃、２．１６ｋｇ荷重）４０ｇ／１０分、ホモ部立体規則性０．９７０（日本ポリプロ（株）社製ノバテックＢＣ０３ＣＱ）
（Ａ−２）エチレン−プロピレンブロック共重合体（ａ）：エチレン含有量２．４ｗｔ％、エチレン・プロピレン共重合体セグメント４ｗｔ％、ＭＦＲ（ＪＩＳ  Ｋ７２１０、２３０℃、２．１６ｋｇ荷重）１０ｇ／１０分、エチレン・プロピレン共重合体セグメントのＭＦＲ（ＪＩＳ  Ｋ７２１０、２３０℃、２．１６ｋｇ荷重）０．２ｇ／１０分、ポリプロピレンセグメントのＭＦＲ（ＪＩＳ  Ｋ７２１０、２３０℃、２．１６ｋｇ荷重）１２ｇ／１０分、ホモ部立体規則性０．９７０
（Ａ−２）は、上記ＢＣ０３ＣＱにＭＡ５ＱをＢＣ０３ＣＱ：ＭＡ５Ｑ＝１：１でブレンドしたものである。
ＭＡ５Ｑは、プロピレン単独重合体：ＭＦＲ（ＪＩＳ  Ｋ７２１０、２３０℃、２．１６ｋｇ荷重）５ｇ／１０分、立体規則性０．９７０（日本ポリプロ（株）社製ノバテックＭＡ５Ｑ）である。
【０１０５】
（Ａ−１の製造方法）：
（ｉ）固体触媒成分（ａ）の製造
窒素置換した内容積５０リットルの撹拌機付槽に脱水及び脱酸素したｎ−ヘプタン２０リットルを導入し、次いで、塩化マグネシウム１０モルとテトラブトキシチタン２０モルとを導入して９５℃で２時間反応させた後、温度を４０℃に下げ、メチルヒドロポリシロキサン（粘度２０センチストークス）１２リットルを導入して、更に３時間反応させた後、反応液を取り出し、生成した固体成分をｎ−ヘプタンで洗浄した。
引き続いて、前記撹拌機付槽を用いて該槽に脱水及び脱酸素したｎ−ヘプタン５リットルを導入し、次いで、上記で合成した固体成分をマグネシウム原子換算で３モル導入した。次いで、ｎ−ヘプタン２．５リットルに、四塩化珪素５モルを混合して３０℃、３０分間かけて導入して、温度を７０℃に上げ、３時間反応させた後、反応液を取り出し、生成した固体成分をｎ−ヘプタンで洗浄した。
さらに、引き続いて、前記撹拌機付槽を用いて該槽に脱水及び脱酸素したｎ−ヘプタン２．５リットルを導入し、フタル酸クロライド０．３モルを混合して９０℃、３０分間で導入し、９５℃で１時間反応させた。反応終了後、ｎ−ヘプタンで洗浄した。次いで、室温下四塩化チタン２リットルを追加し、１００℃に昇温した後２時間反応した。反応終了後、ｎ−ヘプタンで洗浄した。さらに、四塩化珪素０．６リットル、ｎ−ヘプタン８リットルを導入し９０℃で１時間反応し、ｎ−ヘプタンで十分洗浄し、固体成分を得た。この固体成分中にはチタンが１．３０重量％含まれていた。
次に、窒素置換した前記撹拌機付槽にｎ−ヘプタン８リットル、上記で得た固体成分を４００ｇと、ｔ−ブチル−メチル−ジメトキシシラン０．２７モル、ビニルトリメチルシラン０．２７モルを導入し、３０℃で１時間接触させた。次いで１５℃に冷却し、ｎ−ヘプタンに希釈したトリエチルアルミニウム１．５モルを１５℃条件下３０分かけて導入、導入後３０℃に昇温し、２時間反応させ、反応液を取り出し、ｎ−ヘプタンで洗浄して固体触媒成分（ａ）３９０ｇを得た。
得られた固体触媒成分（ａ）中には、チタンが１．２２重量％含まれていた。
更に、ｎ−ヘプタンを６リットル、ｎ−ヘプタンに希釈したトリイソブチルアルミニウム１モルを１５℃条件下３０分かけて導入し、次いで、プロピレンを２０℃を越えないように制御しつつ約０．４ｋｇ／時間で１時間導入して予備重合した。その結果、固体１ｇ当たり０．９ｇのプロピレンが重合したポリプロピレン含有の固体触媒成分（ａ）が得られた。
【０１０６】
（ｉｉ）プロピレン−エチレンブロック共重合体の製造
内容積２３０リットルの流動床式反応器を２個連結してなる連続反応装置を用いて、重合を行った。
まず、第１反応器で、重合温度８５℃、プロピレン分圧２２ｋｇ／ｃｍ２（絶対圧）、分子量制御剤としての水素を、水素／プロピレンのモル比で０．０１３となるように連続的に供給するとともに、トリエチルアルミニウムを５．２５ｇ／ｈｒで、固体触媒成分（ａ）として、上記記載の触媒をポリマー重合速度が２０ｋｇ／ｈｒになるように供給した。第１反応器で重合したパウダー（結晶性プロピレン重合体）は、反応器内のパウダー保有量を６０ｋｇとなるように、連続的に抜き出し、第２反応器に連続的に移送した（前段重合工程）。
重合温度８０℃で、圧力１．５ＭＰａになるように、プロピレンとエチレンをエチレン／プロピレンのモル比で１．１５となるように、連続的に供給し、更に、分子量制御剤としての水素を、水素／プロピレンのモル比で０．０１０となるように連続的に供給すると共に、活性水素化合物としてエチルアルコールを、トリエチルアルミニウムに対して３．０倍モルになるように供給した。第２反応器で重合したパウダーは、反応器内のパウダー保有量を４０ｋｇとなるように連続的にベッセルに抜き出し、水分を含んだ窒素ガスを供給して反応を停止させ、プロピレン・エチレンブロック共重合体を得た（後段重合工程）。得られたプロピレン・エチレンブロック共重合体を（Ａ−１）とした。
【０１０７】
（Ａ−４）エチレン−プロピレンランダム共重合体：エチレン含有量２．５ｗｔ％、ＭＦＲ（ＪＩＳ  Ｋ７２１０、２３０℃、２．１６ｋｇ荷重）８ｇ／１０分（日本ポリプロ（株）社製ノバテックＭＧ３Ｆ）
【０１０８】
（Ｂ−１）メタロセン系低密度ポリエチレン（ｂ）：密度（ＪＩＳ  Ｋ７１１２）０．９０７ｇ／ｃｍ３、ＭＦＲ（ＪＩＳ  Ｋ７２１０，２３０℃、２．１６ｋｇ荷重）２４ｇ／１０分、（Ｍｗ／Ｍｎ）２．４。（日本ポリエチ（株）社製カーネルＫＳ５７１）
（Ｂ−２）メタロセン系低密度ポリエチレン（ｂ）：密度（ＪＩＳ  Ｋ７１１２）０．８９８ｇ／ｃｍ３、ＭＦＲ（ＪＩＳ  Ｋ７２１０、２３０℃、２．１６ｋｇ荷重）４．０ｇ／１０分、（Ｍｗ／Ｍｎ）２．２。（日本ポリエチ（株）社製カーネルＫＦ２６２）
（Ｂ−３）チーグラーナッタ系高密度ポリエチレン：密度（ＪＩＳ  Ｋ７１１２）０．９６４ｇ／ｃｍ３、ＭＦＲ（ＪＩＳ  Ｋ７２１０、２３０℃、２．１６ｋｇ荷重）１３．０ｇ／１０分、（Ｍｗ／Ｍｎ）４．６。（日本ポリエチ（株）社製ノバテックＨＪ５６０）
（Ｂ−４）チーグラーナッタ系低密度ポリエチレン（ｂ）：密度（ＪＩＳ  Ｋ７１１２）０．９２３ｇ／ｃｍ３、ＭＦＲ（ＪＩＳ  Ｋ７２１０、２３０℃、２．１６ｋｇ荷重）７．２ｇ／１０分、（Ｍｗ／Ｍｎ）６．６  （日本ポリエチ（株）社製ノバテックＬＣ５２０）
【０１０９】
（Ｃ−１）ミラッドＮＸ８０００：（ＮＸ８０００；ミリケン・アンド・カンパニー社製）：造核剤（Ａ）相当品：下記化学構造式（８）
【化１８】
0005240829.tif 000018
（Ｃ−２）有機リン酸金属塩化合物系造核剤  アデカスタブＮＡ−１１（ＮＡ−１１；（株）ＡＤＥＫＡ製）：造核剤（Ｂ）に相当
（Ｃ−３）有機リン酸金属塩化合物系造核剤  アデカスタブＮＡ２１（ＮＡ−２１；（株）ＡＤＥＫＡ社製）：造核剤（Ｃ）に相当
（Ｃ−４）ハイパフォームＨＰＮ６８Ｌ（ＨＰＮ６８Ｌ；ミリケン・アンド・カンパニー社製）：造核剤（Ｄ）に相当
（Ｃ−５）１，２，３−プロパントリカルボン酸トリス（２−メチルシクロヘキシルアミド）：造核剤（Ｅ）に相当
（Ｃ−６）ソルビトール系造核剤  ゲルオールＭＤ（新日本理化（株）製）：造核剤（Ａ）〜（Ｅ）のいずれにも相当しない造核剤
【０１１０】
（Ｄ−１）リン系酸化防止剤：トリス（２，４−ジ−ｔｅｒｔ−ブチルフェノール）フォスファイト
（Ｄ−２）ヒンダードアミン系酸化防止剤：コハク酸ジメチル・１−（２−ヒドロキシエチル）−４−ヒドロキシ−２，２，６，６−テトラメチルピペリジン重縮合物
（Ｅ）ＤＨＴ−４Ａ：ハイドロタルサイト（協和化学工業（株）製）
（Ｆ）シリコーンオイル：Ｄｏｗｃｏｒｎｉｎｇ３６０Ｍｅｄｉｃａｌ  Ｆｌｕｉｄ（シリコーン）−１０００  東レ・ダウコーニング（株）製
【０１１１】
（実施例１〜８、１０、比較例１〜７）
樹脂および添加剤を表１に記載の配合割合（重量部）で準備し、スーパーミキサーでドライブレンドした後、３５ミリ径の２軸押出機を用いて溶融混練した。ダイ出口部温度２３０℃でダイから押し出しペレット化した。得られたペレットを射出成形機により、樹脂温度２３０℃、射出圧力９００ｋｇ／ｃｍ２及び金型温度４０℃で射出成形し、試験片を作成した。得られた試験片を用い、物性を測定した。
（実施例９）
樹脂および添加剤を表１に記載の配合割合（重量部）で準備し、スーパーミキサーでドライブレンドした後、３５ミリ径の２軸押出機を用いて溶融混練した。ダイ出口部温度２３０℃でダイから押し出しペレット化した。得られたペレットを射出成形機により、樹脂温度２００℃、射出圧力９００ｋｇ／ｃｍ２及び金型温度４０℃で射出成形し、試験片を作成した。得られた試験片を用い、物性を測定した。
それらの評価結果を表１に示す。
【０１１２】
【表１】
0005240829.tif 000019
【０１１３】
表１から明らかなように、実施例１〜４は、本発明のプロピレン系樹脂組成物を用いたものであり、耐衝撃性が極めて優れているうえ、透明性、剛性、および耐熱性にも優れ、日本薬局方試験にも適合し、優れた成形品が得られる。
実施例４のヘイズ測定用の１ｍｍ射出成形品を１２１℃で３０分のオートクレーブ滅菌処理すると、ヘイズは滅菌前に２０であったものが、５２程度に悪化する。しかし、この程度であれば使用できる範囲である。また、２５ＫＧＹのγ線を実施例４の各試験片に照射し、１ヵ月後に物性を測定したところ、肉厚１ｍｍのヘイズは２０、曲げ弾性率は１１３０ＭＰａ、ＩＺＯＤ衝撃強度は４１ＫＪ／ｍ２で、放射線滅菌後も優れた物性バランスを保持している。
また、実施例５は、シリコーンが配合されているもので、この程度の配合量であれば、日本薬局方試験に適合させつつ、離型性を極めて向上させることができる。
また、実施例６〜９は、造核剤（Ａ）と造核剤（Ｂ）〜（Ｅ）とを併用したものであり、造核剤（Ａ）のみを用いる場合よりも、耐熱性または、結晶化温度を向上させ、日本薬局方試験にも適合する。
さらに、チーグラーナッタ系触媒を用いて製造された密度の低いポリエチレン（Ｂ−４）を用いたもので、メタロセン系低密度ポリエチレンを用いた実施例５に比べて透明性が若干劣るものの、耐衝撃性に優れ、日本薬局方試験にも適合し、優れた成形品が得られる事が判る。
【０１１４】
一方、比較例１は、本発明で用いられるポリエチレン（ｂ）を使用しないものであるため、透明性に極めて劣り、透明性が必要なプレフィルドシリンジ外筒等の用途には、とても使用できるものでないことが判る。
また、比較例２は、本発明で用いるポリエチレン以外のポリエチレンを使用したもので、比較例１と同様に透明性が劣り、プレフィルドシリンジ外筒等の用途には、とても使用できるものでないことが判る。
また、比較例３は、造核剤（Ａ）の代わりに、造核剤（Ｂ）が用いられており、実施例３と４と比較すると、明らかなように透明性に劣る。
比較例４は、従来、透明性が必要な成形品に用いられてきたエチレン−プロピレンランダム共重合体に、本発明で用いられるポリエチレン（ｂ）と造核剤（Ａ）を配合したものであり、本発明のプロピレン系樹脂組成物と比較して、透明性は優れるものの、耐熱性に劣っており、高圧蒸気滅菌時に容器の変形を招く可能性が高い。
比較例５は、本発明で用いられる造核剤（Ａ）を本発明の範囲以上に添加したもので、透明性は優れるものの、日本薬局方試験に適合できなくなり、プレフィルドシリンジ外筒等の用途に使用できない。
比較例６は、本発明で用いられる造核剤（Ａ）に透明性の優れる造核剤ゲルオールＭＤを追添したもので、耐熱性は向上するものの、日本薬局方試験に適合できなくなり、プレフィルドシリンジ外筒等の用途に使用できない。
比較例７は、本発明で用いるポリエチレン（ｂ）を本発明の範囲以上に添加したもので、透明性は優れるものの、耐熱性が著しく劣っており、高圧蒸気滅菌時に容器の変形を招く可能性が高い。
【産業上の利用可能性】
【０１１５】
本発明のプロピレン系樹脂組成物は、剛性、耐衝撃性、透明性が良く、第１５改正  日本薬局方一般試験に合格し、優れた成形品を得るのに非常に有用であることが判る。特に、高圧蒸気滅菌処理される場合の製品においては、透明性があり耐熱変形性と耐衝撃性に優れた成形品を得ることができ、注射筒、医療用器具および医療用容器に非常に適しており、中でも、薬剤液を充填してなる注射筒および容器、具体的には、プレフィルドシリンジやキット製剤に好適である。